Brevet FR2764894A1 — publié le 19981224

Le domaine de l'invention est celui des élastomères silicones obtenables par polyaddition et dont les principaux composants sont des polymères silicones et des charges. Plus précisément, la présente invention est relative à la préparation d'un produit intermédiaire utile pour l'obtention de ces élastomères silicones et constituée par une suspension de charge renforçante dans un polyorganosiloxane porteur de fonctions Si-alcényle - de préférence Si-Vi susceptibles de réagir par polyaddition avec les fonctions réticulantes SiH d'un autre POS. On distingue des charges renforçantes et non renforçantes dans les caoutchoucs silicones. Les charges renforçantes les plus couramment utilisées sont de préférence des silices pyrogénées ayant une surface BET > 50 m2/g. Elles doivent leur effet de renforcement d'une part à leur morphologie et d'autre part aux liaisons hydrogènes qui se forment entre les groupes silanols sur la surface des silices (3-4,5 groupes SiOH /mm2) et les chaines polyorganosiloxanes (POS). Ces interactions entre la charge et le polymère augmentent la viscosité et modifient le comportement du polymère au voisinage de la surface solide des charges. Par ailleurs, les liaisons entre polymères et charges améliorent les propriétés mécaniques mais peuvent également provoquer un durcissement prématuré préjudiciable ( structuration ) des compositions précurseurs des élastomères. Les charges non renforçantes ont une interaction extremement faible avec le polymère silicone. fl s'agit par exemple de la craie, de la poudre de quartz, de la terre de diatomées, du mica, du kaolin, des alumines ou des oxydes de fer. Leur effet est souvent d'augmenter la viscosité des précurseurs non vulcanisés des élastomères, ainsi que la dureté shore et le module d'élasticité de ces derniers. Les élastomères silicones peuvent également contenir, entre autres, des catalyseurs, des inhibiteurs, des réticulants, des pigments, des agents antiadhésifs, des plastifiants et des promoteurs d'adhérence. Ces élastomères vulcanisables par polyaddition et dénommés également élastomères RT.V, sont façonnés avant vulcanisation par coulée, extrusion, calandrage ou moulage par compression, par injection ou par transfert. Les compositions silicones vulcanisables en élastomères, par polyaddition à température ambiante ou à des températures plus élevées ( C), sont classiquement conditionnées sous forme de systèmes bicomposants, c'est-àdire comprenant deux parties emballées séparément et devant être mélangées au moment de l'emploi. Dans les systèmes bi-composants, I'un des composants comprend le catalyseur de la réaction de polyaddition. Ce catalyseur est de préférence de nature platinique. Il peut s'agir par exemple d'un complexe du platine tel que celui préparé à partir de l'acide chloroplatinique et de divinyl-1,3-tétraméthyle-1-1-3-3-disiloxane, selon le brevet US P 3 814 730 (catalyseur de Karstedt). D'autres complexes du platine sont décrits dans les brevets US P 3 159 601, 3 159 662 et 3 220 972. Ce composant comportant le catalyseur peut comprendre également l'un seulement des POS de type I à fonctions de réticulation Si-alcényle, de préférence Si-Vinyle, ou seulement des POS de type II à fonction de réticulation SiH. Généralement, les POS de type I et les POS de type II comprennent au moins deux groupements Si-Vi et SiH respectivement par molécule, de préférence en a,o ; au moins l'un des deux devant comprendre au moins trois fonctions de réticulation par molécule. Ces compositions comprennent de façon connue des POS de type I et II, un catalyseur platinique de réticulation par polyaddition et un inhibiteur du platine permettant aux compositions de ne vulcaniser qu'une fois sorties de l'emballage et mélangées, éventuellement après avoir été chauffées légèrement. Comme exemples d'inhibiteurs on peut citer: - les polyorganosiloxanes, avantageusement cycliques, substitués par au moins un alcényle, le tétraméthylvinyltétrasiloxane étant particulièrement préféré, - la pyridine, - les phosphines et les phosphites organiques, - les amides insaturés, - les maléates alkylés, - et les alcools acéthyléniques, (Cf FR-B-1 528 464 et FR-A-2 372 874). De telles compositions peuvent aussi être présentées sous forme de systèmes monocomposants qui ne vulcanisent qu'après avoir été chauffés. La préparation de suspensions concentrées (empâtages) de silices renforçantes dans des huiles silicones vinylées, destinées à produire des élastomères vulcanisables par réaction d'une molécule réticulante polyhydrogénée telle qu'un POS avec l'huile vinylée (addition SiH/SiVi), est largement répandue dans le domaine des élastomères silicones. Les charges particulaires renforçantes les plus connues sont à base de silice, mais des substances telles que TiO2, A1203, le kaolin, par exemple, peuvent également être utilisées dans certains cas. Ces charges renforçantes ont une surface spécifique BET d'au moins 50 m2/g jusqu'à généralement 400 m2/g. Ce sont des poudres ultrafines qui peuvent être dispersées dans des huiles silicones, de préférence SiVi. Cette dispersion pose des problèmes de mélange de la charge pulvérulente avec l'huile et l'on doit particulièrement veiller à obtenir une distribution uniforme des charges dans la suspension. Une autre difficulté à surmonter est liée à la rhéologie des suspensions préparées. En effet, il est clair que l'introduction dans l'huile silicone d'une charge particulaire pulvérulente de très faible granulométrie, induit nécessairement une augmentation notable de la viscosité. Or cette caractéristique, bien qu'elle accompagne l'obtention de bonnes propriétés mécaniques pour les élastomères silicones comprenant la suspension comme matière première, est préjudiciable à la manipulation et au façonnage de la suspension et des compositions silicones en contenant. Il est en effet plus commode de manipuler pour le moulage, I'extrusion ou le façonnage, des compositions fluides qui se prêtent aisément au pompage, à l'écoulement ou au mélange avec des additifs fonctionnels, entre autres. La problématique ici considérée peut donc se résumer comme la recherche d'un compromis technique entre des spécifications, a priori antinomiques, pour les suspensions de charges particulaires fines dans les huiles silicones, à savoir : fine distribution des particules dans la matrice silicone - homogénéisation de la dispersion adaptation de la rhéologie de la suspension aux contraintes de manipulation (processabilité) - propriétés mécaniques des élastomères silicones RTV. La demande de brevet français N" 2 320 324 s'inscrit dans cette problématique et décrit un procédé de distribution homogène dans des polyorganosiloxanes de charge active fortement dispersée de surface spécifique BET d'au moins 50 m2/g, ce procédé étant caractérisé en ce que la charge est traitée durant l'incorporation, en présence d'eau, par un agent de modification ou agent de compatibilisation du type silazane, l'hexaméthyldisilazane étant particulièrement préféré. Les autres agents de compatibilisation cités sont le triméthylsilane, le triméthylchlorosilane, le triméthyléthoxysilane, les triorganosilyles mercaptans, les acylates de triorganosilyles ou les triorganosilyles amines. Selon ce procédé décrit dans cette demande antérieure on malaxe un polydiméthylsiloxane ot, > triméthylsiloxy avec de l'hexaméthyldisilazane (HMDZ) et avec de l'eau. Une fois ce mélange homogénéisé, on y incorpore de la silice particulaire et on malaxe jusqu'à l'obtention d'un mélange homogène. On procède ensuite à un chauffage à 1300 C pour éliminer par dévolatilisation l'excès d'HMDZ et d'eau. On laisse refroidir et on constate après mesure de la viscosité de la suspension obtenue que celle-ci est relativement élevée, ce qui bien sûr confère de hautes propriétés mécaniques aux élastomères susceptibles d'être préparés à partir de cette suspension, mais qui s'avère rhédibitoire sur le plan de la manipulation dans un contexte industriel. Ce traitement de comptabilisation de la silice avec l'huile silicone peut être qualifié de précoce puisque l'HMDZ est présent dès la mise en contact de la silice renforçante avec cette huile silicone. Le traitement de compatibilisation est un moyen de retarder ou d'empêcher la réaction entre la surface d'une charge renforçante et un polymère de siloxane. Cette interaction provoque ce que l'on appelle une structuration et il en résulte une perte d'aptitude de ces mélanges à la transformation. On connaît également des procédés de préparation de suspension de silice renforçante dans des huiles silicones, dans lesquelles le traitement de compatibilisation à l'aide d'hexaméthyldysilazane, intervient après l'incorporation de la silice dans l'huile silicone. Ce mode de traitement est ici qualifié de tardif . Il fournit des suspensions relativement fluides qui peuvent présenter une tendance à la structuration dans le temps. Dans certains cas, les suspensions formées peuvent présenter une certaine tendance à la thixothropie. Cela n'est pas sans avoir de conséquences indésirables lors de la transformation et de la manipulation de ces suspensions, notamment pour leur débullage. En tout état de cause, il a pu être constaté que, quelles que soient les qualités rhéologiques des suspensions obtenues par traitement tardif à l'HMDZ, les propriétés mécaniques finales des élastomères préparés à partir desdites suspensions, sont perfectibles (dureté, contrainte à la rupture, allongement à la rupture, résistance à la déchirure). En particulier, elles n'atteignent pas le niveau de celles consatées das le cas de traitement précoce. A titre d'illustration de ce type de traitement de compatibilisation, on peut mentionner la demande de brevet européen N" 0 462 032 qui décrit un procédé de préparation d'un empâtage utilisable notamment dans des compositions vulcanisables par réaction de polyaddition et permettant ainsi l'obtention d'élastomères silicones. Selon ce procédé, on injecte en continu et simultanément, dans une extrudeuse double-vis, au moins en quatre endroits différents: - au moins une huile POS SiVi, - de l'eau, - de la silice, - un polysilazane liquide dans les conditions normales de température et de pression (HMDZ). La silice est injectée en aval de l'huile et de l'eau et en amont de l'HMDZ, sans toutefois qu'il y ait mélange entre l'HMDZ et l'eau, d'une part, et la silice d'autre part, avant l'introduction d'HMDZ. Le brevet américain N" 4 785 047 divulgue un traitement mixte de comptabilisation, à la frontière entre les traitements précoces et tardifs évoqués cidessus. Ce brevet concerne plus précisément un procédé de préparation d'élastomères silicones transparents. Ce document décrit des compositions liquides pompables, formées par des suspensions de charge silicique traitée à l'HMDZ, dans des huiles silicones porteuses ou non de fonctions de réticulation par polyaddition (SiH/SiVi). La problématique mise en avant dans ce brevet est différente de celle de l'art antérieur présenté ci-dessus. n s'agit ici en effet plutôt d'obtenir des élastomères transparents et pour ce faire, d'essayer de contrecarrer l'effet nuisible sur la transparence de la charge silicique par un traitement très poussée par 1'HMDZ. Selon le procédé objet de ce brevet, on mélange tout d'abord une partie de l'huile silicone avec la totalité de l'eau et de la silice mais seulement avec une fraction de l'HMDZ représentant systématiquement plus de 15 % en poids sec par rapport à la silice, à savoir 34 % et 26 % dans les exemples. Après homogénéisation de ce premier mélange, on incorpore et on mélange à celui-ci l'HMDZ restant. On procède ensuite au traitement de dévolatilisation pendant I heure à 1500 C et sous pression réduite. On mélange enfin pendant 1 heure, à température ambiante, le restant de l'huile silicone PDMS et PDMS a,codiVi. La suspension silicone vulcanisable et transparente obtenue présente une viscosité comprise entre 200 et 10 000 Pa.s. à 250 C. Cette proposition technique peut éventuellement apporter une solution au problème de la transparence mais s'avère non satisfaisante en ce qui concerne la viscosité de la suspension et sa manipulation. Dans une tel contexte technique, l'un des objectifs essentiel de la présente invention est de fournir un procédé de préparation d'une suspension d'une charge particulaire traitée à l'aide d'un agent de compatibilisation, dans une huile silicone, cette suspension pouvant être utile comme matière première pour l'élaboration de compositions vulcanisables par polyaddition en élastomère RTV. Ce procédé se doit de satisfaire au cahier des charges suivant - uniformisation et homogénéisation de la distribution de la charge dans l'huile silicone, - optimisation de la dispersion - suspension s'écoulant bien (sans seuil d'écoulement) et viscosité adaptée à la manipulation et à la transformation de la suspension, - propriétés mécaniques des élastomères d'un niveau acceptable. Un autre objectif essentiel de l'invention est de fournir un procédé de préparation d'une suspension charge renforçanteihuile silicone pour élastomères RTV, qui soit simple à mettre en oeuvre, économique et applicable à l'échelle industrielle. Un autre objectif essentiel de l'invention est de fournir un procédé d'obtention d'une composition silicone, vulcanisable par polyaddition pour former un élastomère RTV et comprenant comme élément constitutif la suspension telle qu'obtenue par le procédé visé ci-dessus. Ces objectifs, parmi d'autres, sont atteints par la présente invention qui concerne un procédé de préparation d'une suspension d'une charge particulaire, de préférence silicique, dans une matière formée par une huile silicone comprenant: - des polyorganosiloxanes (POS) de type (I) porteurs des fonctions Si-alcényle - de préférence Si-Vinyle - aptes à réagir avec les fonctions réticulantes Si-H d'un POS de type II, - éventuellement des POS de type (II) porteurs de fonctions de réticulation Si-H aptes à réagir avec les fonctions Si-alcényle des POS (I), - et éventuellement des POS de type (m) différents des POS (I) et (II), ladite suspension étant, notamment, utilisable pour produire des compositions silicones vulcanisables par polyaddition, ce procédé étant du genre de ceux dans lesquels la charge particulaire est traitée à l'aide d'un agent de compatibilisation (AC), caractérisé en ce qu'il consiste essentiellement à introduire de l'agent de compatibilisation (AC), dans le milieu de préparation: d'une part, avant et/ou sensiblement simultanément à la mise en présence d'au moins une partie de l'huile silicone mise en oeuvre avec au moins une partie de la charge particulaire utilisée, cette introduction d'AC s'opérant en une ou plusieurs fois pour une fraction d'AC correspondant à une proportion inférieure ou égale à 8 %, de préférence à 5 % et, plus préférentiellement encore, à 3 % en poids sec par rapport à la charge totale particulaire; et d'autre part, après cette mise en présence POS/charge. 11 est du mérite des inventeurs d'avoir mis en évidence, après de nombreuses recherches et expérimentations, qu'il convenait de manière tout à fait surprenante et inattendue d'incorporer l'agent de comptabilisation (par exemple 1'HMDZ) avant et après le mélange de la charge renforçante de préférence, silicique avec l'huile silicone, (de préférence de type (I) SiVi), avec la condition selon laquelle, la fraction d'agent de comptabilisation AC introduite avant le mélange POS/charge, correspond à moins de 5 % en poids de la charge renforçante totale. Ces modalités originales et avantageuses permettent d'obtenir des suspensions douées de qualités rhéologiques et d'un comportement viscoélastique appropriés. En effet, ces suspensions n'ont pas de seuil d'écoulement ou un très faible seuil qui n'est pas préjudiciable aux applications. Cela favorise considérablement leur mise en oeuvre. En particulier, elles ont une fluidité stable dans le temps et adaptée aux opérations de manipulation et de transformation, telles que le pompage, I'acheminement, le mélange, le façonnage, le moulage, l'extrusion, etc. L'un des intérêts majeurs de l'invention est que cet acquis sur le plan de la rhéologie, n'existe pas au détriment des propriétés mécaniques finales de l'élastomère réticulé. Le compromis technique est atteint. Par ailleurs, la méthodologie retenue permet d'obtenir de bonnes dispersions homogènes de la charge particulaire dans l'huile. De plus, cette méthodologie ne complique pas significativement le procédé, qui reste simple à mettre en oeuvre et peu onéreux. Conformément à l'un de ces modes préférés de mise en oeuvre, le procédé selon l'invention consiste essentiellement * à mélanger: - 100 parties en poids d'huile silicone - 0 à 5 parties en poids d'eau - 20 à 80 parties en poids de charge particulaire constituée par de la silice - 1 à 20 parties en poids d'agent de compatibilisation (AC), sélectionné parmi les silazanes, pris à eux seuls ou en mélange entre eux, de préférence parmi les disilazanes, l'hexaméthyldisilazane associé ou non au divinyltétraméthyldi silazane étant particulièrement préférés; * à laisser réagir, de préférence sous agitation, * à chauffer le mélange obtenu, en choisissant un couple pression/température de telle sorte que se produise une dévolatilisation d'au moins une partie de l'eau et des éléments volatils; * à refroidir si nécessaire le mélange. En d'autres termes, le procédé selon l'invention permet d'accéder à un contrôle de la viscosité de la suspension tout en maintenant à un niveau acceptable, - voire en améliorant - les propriétés mécaniques de l'élastomère final obtenu à partir de la suspension. Le mélange est réalisé à l'aide de dispositifs connus et appropriés. Il peut s'agir par exemple - de mélangeurs à bras - mélangeurs internes - mélangeurs planétaires - mélangeurs à pales en soc de charrue - mélangeurs à double arbre co ou contra rotatif - mélangeurs extrudeurs continus - ou d'autres dispositifs discontinus ou continus. L'opération de mélange s'effectue à température et à pression normales et de préférence sous atmosphère inerte (N2). Il convient d'ailleurs que dans ces conditions, I'huile silicone, I'eau mais également l'agent de comptabilisation se trouvent sous forme liquide pour faciliter le mélange. La charge renforçante de préférence silicique représente de 10 à 50 % en poids de la suspension. En pratique, cette charge est de l'ordre de 30 + 10 %. Avantageusement, la proportion d'agent de comptabilisation introduite dans un premier temps est au plus égale à 8 % de la charge renforçante (et par exemple comprise entre 1 et 3 % de la charge renforçante, de préférence entre 1 et 2 %). Par ailleurs, on peut indiquer que la quantité totale d'agent de comptabilisation AC est, de préférence, comprise entre 5 et 30 % de la charge silicique, de préférence entre 10 et 20 %. Les proportions d'agent AC introduites avant et après le mélange charge/huile sont respectivement (5-25) de préférence (95-75 %), (10 - 20 %) et (90-80 %). Pour définir plus précisément, sans toutefois que cela ne soit limitatif, le mode préféré de mise en oeuvre du procédé selon l'invention, on peut indiquer que celui-ci comprend les étapes suivantes - on mélange - de préférence sous atmosphère de gaz inerte (e.g. N2) - tout ou partie de l'huile silicone, I'eau et tout ou partie de la charge silicique particulaire, avec une première fraction d'AC comprise entre 1 et 3 % en poids sec par rapport à la silice, - on incorpore au mélange une deuxième fraction d'AC représentant entre 10 et 15 % en poids sec de la silice, - éventuellement, on ajoute les restes d'huile silicone et de silice, - on laisse réagir de préférence en poursuivant le mélange, - on dévolatilise, de préférence sous atmosphère de gaz inerte (e.g. N2), - on laisse éventuellement refroidir le mélange dévolatilisé - et on complète éventuellement la suspension avec les restes d'huile silicone. Suivant un premier mode particulier de mise en pratique du procédé de l'invention, celui-ci comprend les étapes suivantes: - 1 - on procède à l'homogénéisation d'un mélange comprenant l'huile silicone, l'eau et la première fraction d'AC - de préférence d'HMDZ, - 2 - on ajoute progressivement la charge particulaire de préférence la silice, au mélange obtenu en 1, - 3 - on poursuit le mélange, - 4 - on incorpore progressivement au mélange obtenu en 3, la deuxième fraction d'AC - de préférence l'HMDZ - 5 - on poursuit le mélange, - 6 - on dévolatilise, de préférence par chauffage à une température > 100" C. Dans l'étape 1 de ce premier mode de mise en pratique, on a le choix entre les trois alternatives suivantes, parmi d'autres a) soit on met en oeuvre toute l'huile et toute la silice ainsi que la fraction de départ d'AC, b) soit on met en oeuvre toute l'huile, une partie de la silice et la fraction de départ d'AC, c) soit on met en oeuvre toute la silice, une partie de l'huile et la fraction de départ d'AC. Selon un deuxième mode particulier de mise en pratique du procédé de l'invention, ce dernier comprend les étapes suivantes - 1' - on procède à l'homogénéisation de l'huile silicone et de l'eau - 2' - on incorpore progressivement dans le mélange obtenu en 1, la charge particulaire - de préférence la silice - et simultanément la première fraction d'AC - de préférence l'HMDZ; - 3 - on poursuit le mélange, - 4 - on incorpore progressivement au mélange obtenu en 3, la deuxième fraction d'AC - de préférence d'HMDZ - 5 - on poursuit le mélange, - 6 - on dévolatilise, de préférence par chauffage à une température 2 100" C. La caractéristique de ce deuxième mode est liée au fait que l'on procède à une co-addition de la charge renforçante particulaire et de son agent de comptabilisation. On peut donc imaginer réaliser un pré-mélange de ces deux constituants ou alternativement une introduction concomitante de ceux-ci. L'incorporation progressive de l'étape 2' peut être effectuée de manière continue ou fractionnée. Selon une variante de ce deuxième mode de mise en pratique, - 1" - on charge l'huile silicone, - 2"- on incorpore progressivement et simultanément dans l'huile, la charge particulaire - de préférence la silice - la première fraction d'AC - de préférence l'HMDZ - et l'eau - 3 - on poursuit le mélange, - 4 - on incorpore progressivement au mélange obtenu en 3, la deuxième fraction d'AC - de préférence d'HMDZ - 5 - on poursuit le mélange, - 6 - on dévolatilise, de préférence par chauffage à une température > 1000 C. Suivant une disposition avantageuse de l'invention correspondant au cas dans lequel la charge renforçante est de la silice et l'agent AC de l'HMDZ, on met en oeuvre une quantité d'HMDZ suffisante pour que le taux de surface de la silice en motif Si(Me)3 soit > à 1 motif Si(Me)3 par nm2 et de préférence compris entre 1 et 2 motifs Si(Me)3 par nm2. S'agissant des produits mis en oeuvre dans le procédé selon l'invention, on peut indiquer que pour l'huile silicone on choisira, de préférence, des polydiorganosiloxanes linéaires ou cycliques mais plutôt linéaires. Pour ce qui concerne les POS (I), il s'agira d'huile polydiorganosiloxane porteur de Si-alcényle en particulier de Si-vinyle dans et/ou aux extrémités de la chaîne. En pratique, on peut citer par exemple le polydialkyle (méthyle) siloxane, a,o divinylé. De préférence, le POS (I) utilisé pour la préparation de la suspension est un POS (I) vinylé porteur d'au moins deux motifs SiVi par molécule, de préférence au moins trois par molécule, quand le POS (II) ne comporte que deux motifs SiH par molécule. Le POS (II) est quant à lui choisi parmi les polyorganohydrogénosiloxanes comprenant au moins deux motifs SiH par molécule, de préférence au moins trois quand le POS (I) ne comprend que deux SiVi par molécule. En pratique, on citera par exemple le polyalkyl(méthyl)hydrogénosiloxane ou bien encore des POS hydrogénés ramifiés comportant des motifs tri ou tétrafonctionnels et des motifs porteurs de SiH. Le POS (ici) peut être un polydiorganosiloxane, tel qu'un polyalkyl de préférence polydiméthylsiloxane à extrémités triméthylsilyles. Les huiles silicones (I, II, III) préférées comprennent essentiellement des motifs R2 SiO, les symboles R, identiques ou différents, représentant des groupements (cyclo)alkyl en Cl-C4 éventuellement halogénés, des groupements aryles éventuellement substitués ou halogénés. A titre de groupements: - alkyle : on peut citer notamment les groupements méthyles, éthyles propyles et butyles, - alkyle halogéné: on peut citer le 3-3-trifluoropropyle, - cyclo allyle: on peut citer le cyclo-hexyle - aryle: on peut citer le groupement phényle. De préférence, au moins 85 % des groupements R représentent des groupements méthyles. La silice utilisée dans le procédé selon la présente invention est une silice de renforcement dont la surface spécifique est comprise de préférence entre 50 et 400 m2/g. Ces silices peuvent être des silices de précipitation, mais on emploie plus généralement des silices de combustion. Le fait que la silice soit préférée n'exclut pas le recours à d'autres types de charge renforçante connue. AC est de préférence un silazane et plus préférentiellement encore un disilazane. Il s'agit d'un produit liquide dans les conditions normales de température et de pression (23 C - 760 mmHg). La viscosité de la suspension est l'un des paramètres déterminant qui régit le procédé selon l'invention. Ainsi, conformément à une disposition avantageuse de ce dernier: - on met en oeuvre une huile silicone alcénylée - de préférence vinylée comprenant au moins deux groupemements Si-alcényle par molécule de préférence situés chacun à une extrémité de la chaîne et de viscosité dynamique à 25C C, inférieure ou égale à 250 Pa.s, de préférence à 100 Pa.s et plus préférentiellement encore à 10 Pa.s, - on choisit une silice de surface spécifique BET comprise entre 50 et 400 m2/g et des conditions de mélange telles que la viscosité dynamique, à 25C C, de la suspension soit inférieure ou égale à 300 Pa.s, de préférence à 250 Pa.s et plus préférentiellement encore à 200 Pa.s. La vocation de la suspension charge renforçante/huile silicone préparée conformément à l'invention est d'être utilisée dans l'obtention de compositions silicones liquides ou pâteuses, vulcanisables par polyaddition de préférence, en élastomère silicone RTV dans l'atmosphère ambiante à température normale ou à température plus élevée. C'est ainsi que selon un autre de ces aspects, la présente invention concerne un procédé d'obtention d'une composition silicone vulcanisable par polyaddition, caractérisé en ce qu'il consiste à mélanger les produits suivants - A - suspension telle que préparée selon le procédé tel que défini supra, - B - un ou plusieurs POS (I) tel que défini supra, - C - un ou plusieurs POS (II) tel que défini supra, - D - éventuellement un ou plusieurs POS (III), tel que défini supra, utile(s) comme diluant(s) - E - un système catalytique comprenant un catalyseur, de préférence de nature platinique, et éventuellement un inhibiteur ou ralentisseur. Selon une première variante de ce procédé: - on produit la composition, sous forme de système bi-composants C, et C2 destinés à mettre mis en contact l'un à l'autre pour produire un élastomère réticulé par polyaddition entre les POS (I) et (il), - et on fait en sorte que l'une seulement des parties Cl ou C2 contienne du catalyseur D et éventuellement l'un ou l'autre des POS (I) et (II). Suivant une deuxième variante de ce procédé de préparation de compositions liquides, vulcanisables, on réalise un système monocomposant destiné à réticuler à l'air ambiant et/ou sous l'effet de la température. Ces compositions vulcanisables précurseurs additifs F peuvent être également constitués par des pigments, des agents antiadhésifs, des plastifiants ou des modificateurs de rhéologie, des stabilisant ou des promoteurs d'adhérence. Les exemples qui suivent illustrent > la préparation des suspensions de charge renforçante dans des huiles silicones conformément à l'invention, > l'application de ces suspensions comme matière première pour l'obtention de compositions bi-composantes et vulcanisables en élastomères silicones RTV > ainsi que l'évaluation des propriétés viscoélastiques des suspensions et des propriétés mécaniques des élastomères réticulés obtenus à partir desdites suspensions. Deux modes de mise en oeuvre du procédé de l'invention sont donnés dans les exemples. Ces derniers comprennent également des exemples comparatifs de préparation de suspensions conformément à l'art antérieur selon des modes de traitement de compatibilisation de type tardif et de type précoce . EXEMPLES EXEMPLE COMPARATIF 1: TRAITEMENT TARDIF Dans un mélangeur à bras de 1,5 l on introduit 750 g d'huile PolyDiMéthylSiloxane (PDMS) a,o divinylée de viscosité 0,6 Pa.s et 21 g d'eau. Après homogénéisation on rajoute par portions en 70 min, 321 g d'une silice de combustion caractérisée par sa surface spécifique de 300m2/g. Après 120 min de mélangeage on rajoute en 90 min 66 g d'hexaméthyldisilazane. 60 min plus tard commence une phase de chauffage au cours de laquelle le mélange est placé sous courant d'azote (250L/h) quand la température atteint 80"C ; le chauffage continue jusqu'à atteindre environ 155 , température palier qui est maintenue pendant 2 h. Après refroidissement on rajoute 43 g de l'huile vinylée et on homogénéise la suspension. Partant de cette suspension on formule une partie A et une partie B. La partie A contient: 90,6 g de la suspension. 1,58 g de l'huile PDMS a,co divinylée décrite 5,48 g d'une huile PDMS a, dihydrogéno qui titre 1,9 meq SiK par gramme d'huile, 2,35 g d'une huile PDMS polyhydrogéno de viscosité 30 mPa.s, qui titre 1,6 meq SiH par gramme d'huile. La partie B contiens 1 1 g de la suspension 29 g de l'huile PDMS ûr,o divinylée décrite ci-dessus, 9,77 g d'une huile PDMS a,o divinylée qui titre 0,05 meq Vi par gramme d'huile. 70 pL d'un catalyseur de Karstedt dosé à 12 % de platine 90 pL de divinyltétraméthyldisiloxane 140 ,uL de tétravinyltétraméthylcyclotétrasiloxane. Les parties A et B sont mélangées dans le rapport de 100 à 10 et après débullage on prépare des plaques de 2 mm d'épaisseur d'élastomères. Ces moulages sont vulcanisés en étuve ventilée pendant 1 heure à 1500 C. Les éprouvettes nécessaires à la mesure des propriétés mécaniques sont découpées dans ces plaques d'élastomère vulcanisé. EXEMPLE 2 : TRAITEMENT PRECOCE L'exemple précédent est reproduit à ceci près qu'on commence par charger les 750 g d'huile PDMS a,co divinylée, les 21 g d'eau et les 66 g d'hexaméthylsisilazane. Après 10 min d'agitation, la silice est incorporée par portions en 30 min ; le malaxage est poursuivi pendant encore 120 min avant de démarrer la phase de chauffage qui est la même que précédemment. La suspension est formulée comme dans l'exemple 1. Propriétés comparatives des suspensions et des élastomères vulcanisés selon les exemples 1 et 2 On mesure la viscosité des suspensions au moyen d'un rhéomètre dynamique équipé dans une géométrie cone-plan. On prend la viscosité complexe à 1Hz sous 1Pa comme représentative du comportement viscoélastique des suspensions. Les propriétés mécaniques sont mesurées selon les normes en vigueur: - DIN 53505 pour la mesure de dureté, - AFNOR T46002 pour les mesures de rupture. viscosité dureté contrainte allongement dynamique Shore A rupture rupture Pa.s pts MPa exemple 1 13 38 6,1 390 exemple 2 3000 35 6,9 6,9 ~~ ~ 560 Dans le cas de l'exemple 1, la viscosité est basse mais les propriétés en rupture de l'élastomère sont modestes. S'agissant de l'exemple 2, on affiche de meilleures propriétés en rupture, mais au prix d'une viscosité importante. EXEMPLE 3: TRAITEMENT EN DEUX TEMPS Dans un mélangeur à bras de 100 L, on introduit 40 kg d'huile azote divinylée de viscosité 2Pa.s 0,27 kg d'hexaméthyldisilazane et 0,27 kg d'eau. Après homogénéisation, on rajoute par portions en 100 min 16,2 kg d'une silice de combustion caractérisée par sa surface spécifique de 200m2/g. Après 60 min de mélangeage on rajoute en 60 min 1,9 kg d'hexaméthyldisilazane. 120 min plus tard commence une phase de chauffage au cours de laquelle le mélange est placé sous courant d'azote (30m3/h) ; le chauffage continue jusqu'à atteindre environ 140 , température palier qui est maintenue pendant 2 h. La suspension est alors laissée à refroidir. Partant de cette suspension, on formule une partie A et une partie B. La partie A contient: 427 g de la suspension. 10 g d'une huile PDMS polyvinylée de viscosité 0,4 Pa.s qui titre 0,11 méq Vi par gramme d'huile. 25 g d'huile à terminaisons triméthyle de viscosité 0,1 Pa.s. 26,5 g d'une huile PDMS a,o dihydrogéno qui titre 1,9 meq 511f par gramme d'huile. 11,3 g d'une huile PDMS polyhydrogéno de viscosité 30 mPa.s qui titre 1,6 meq SiH par gramme d'huile. La partie B contient: 180 g de la suspension 20 g de l'huile à terminaisons méthyle décrite 250 pL d'un catalyseur de Karstedt dosé à 12 % de platine 1 mL de tétravinyltétraméthylcyclotétrasiloxane. Les parties A et B sont mélangées dans le rapport de 100 à 10 et après débullage on prépare les éprouvettes nécessaires à la mesure des propriétés mécaniques comme explicité aux exemples comparatifs 1 et 2. EXEMPLE 4 : TRAITEMENT EN DEUX TEMPS AVEC COADDITION DES REACTIFS L'exemple précédent est reproduit à ceci près qu'on charge tout d'abord les 40 kg d'huile PDMS a,co divinylée et les 0,27 Kg d'eau. Après 10 min d'agitation, la silice est incorporée par portions en 120 min simultanément à 0,27 kg d'hexaméthyldisilazane que l'on répartit en fonction des portions de silice. A l'issue de cette phase de coaddition de la silice et de l'hexaméthyldisilazane le processus est poursuivi comme précédemment. La suspension est formulée comme dans l'exemple 3. Propriétés des suspensions et des élastomères vulcanisés selon les exemples 3 et 4 On mesure la viscosité des suspensions au moyen d'un rhéomètre dynamique équipé dans une géométrie cone-plan. On prend la viscosité complexe à 1 Hz sous 1 Pa et la contrainte seuil pour laquelle les modules élastiques et visqueux sont égaux comme représentatives du comportement viscoélastique des suspensions. Les propriétés mécaniques sont mesurées selon les normes en vigueur. viscosité contrainte dureté contrainte dynamique seuil Shore A déchirure Pa.s Pa ts N/mm exemple 3 165 25 34 21 exemple 4 150 1 36 18 Les exemples 3 et 4 montrent que les élastomères préparés à partir des suspensions Huile/silice obtenues conformément à l'invention, ont une rhéologie à très faible seuil d'écoulement et de viscosité modérée. Ce comportement rhéologique très favorable s'accompagne d'une excellente résistance à la déchirure. REVENDICATIONS: 1 - Procédé de préparation d'une suspension d'une charge particulaire, de préférence silicique, dans une matière formée par une huile silicone comprenant - des polyorganosiloxanes (POS) de type (I) porteurs des fonctions Si-alcényle - de préférence Si-Vinyle - aptes à réagir avec les fonctions réticulantes Si-H d'un POS de type II, - éventuellement des POS de type (II) porteurs de fonctions de réticulation Si-H aptes à réagir avec les fonctions Si-alcényle des POS (I), - et/ou éventuellement des POS de type (III) différents des POS (I) et (ri), ladite suspension étant, notamment, utilisable pour produire des compositions silicones vulcanisables par polyaddition, ce procédé étant du genre de ceux dans lesquels la charge particulaire est traitée à l'aide d'un agent de compatibilisation (AC), caractérisé en ce qu'il consiste essentiellement à introduire de l'agent de compatibilisation (AC), dans le milieu de préparation: d'une part, avant et/ou sensiblement simultanément à la mise en présence d'au moins une partie de l'huile silicone mise en oeuvre avec au moins une partie de la charge particulaire utilisée, cette introduction d'AC s'opérant en une ou plusieurs fois pour une fraction d'AC correspondant à une proportion inférieure ou égale à 8 % de préférence à 5 % et, plus préférentiellement encore, à 3 % en poids sec par rapport à la charge totale particulaire; et d'autre part, après cette mise en présence POS/charge. 2 - Procédé selon la revendication 1, caractérisé en ce qu'il consiste essentiellement * à mélanger: - 100 parties en poids d'huile silicone - 0 à 5 parties en poids d'eau - 20 à 80 parties en poids de charge particulaire constituée par de la silice - 1 à 20 parties en poids d'agent de compatibilisation (AC), sélectionné parmi les silazanes, pris à eux seuls ou en mélange entre eux, de préférence parmi les disilazanes, 1' hexaméthyldisilazane associé ou non au divinyltétraméthyldi silazane étant particulièrement préférés; * à laisser réagir, de préférence sous agitation, * à chauffer le mélange obtenu, en choisissant un couple pression/température de telle sorte que se produise une dévolatilisation d'au moins une partie de l'eau et des éléments volatils; * à refroidir si nécessaire le mélange. 3 - Procédé selon la revendication 1 ou 2, caractérisé en ce que: - on mélange tout ou partie de l'huile silicone, l'eau et tout ou partie de la charge silicique particulaire, avec une première fraction d'AC comprise entre 1 et 3 % en poids sec par rapport à la silice, - on incorpore au mélange une deuxième fraction d'AC représentant entre 10 et 15 % en poids sec de la silice, - éventuellement, on ajoute les restes d'huile silicone et de silice, - on laisse réagir de préférence en poursuivant le mélange, - on dévolatilise, - on laisse éventuellement refroidir le mélange dévolatilisé, - et on complète éventuellement la suspension avec les restes d'huile silicone, 4 - Procédé selon la revendication 3, caractérisé en ce que - I - on procède à l'homogénéisation d'un mélange comprenant l'huile silicone, l'eau et la première fraction d'AC - de préférence d'HMDZ - 2 - on ajoute progressivement la charge particulaire de préférence la silice, au mélange obtenu en 1, - 3 - on poursuit le mélange, - 4 - on incorpore progressivement au mélange obtenu en 3, la deuxième fraction d'AC - de préférence d'HMDZ - 5 - on poursuit le mélange, - 6 - on dévolatilise, de préférence par chauffage à une température > 1000 C. 5 - Procédé selon la revendication 3, caractérisé en ce que - 1' - on procède à l'homogénéisation de l'huile silicone et de l'eau - 2' - on incorpore progressivement dans le mélange obtenu en 1, la charge particulaire - de préférence la silice - et simultanément la première fraction d'AC - de préférence l'HMDZ - 3 - on poursuit le mélange, - 4 - on incorpore progressivement au mélange obtenu en 3, la deuxième fraction d'AC - de préférence d'HMDZ - 5 - on poursuit le mélange, - 6 - on dévolatilise, de préférence par chauffage à une température > 1000 C. 6 - Procédé selon la revendication 3, caractérisé en ce que - 1" - on charge l'huile silicone, - 2" - on incorpore progressivement et simultanément dans l'huile, la charge particulaire - de préférence la silice - la première fraction d'AC - de préférence l'HMDZ - et l'eau - 3 - on poursuit le mélange, - 4 - on incorpore progressivement au mélange obtenu en 3, la deuxième fraction d'AC - de préférence d'HMDZ - 5 - on poursuit le mélange, - 6 - on dévolatilise, de préférence par chauffage à une température > 1000 C. 7 - Procédé selon l'une quelconque des revendications 1 à 6, caractérisé en ce que l'on met en oeuvre une huile silicone alcénylée - de préférence vinylée - comprenant au moins deux groupements Si-alcényle par molécule, de préférence situés chacun à une extrémité de la chaîne, et de viscosité dynamique à 25 C, inférieure ou égale à 250 Pa.s, de préférence à 100 Pa.s et plus préférentiellement encore à 10 Pa.s, et en ce que l'on choisit une silice de surface spécifique BET comprise entre 50 et 400 m2/g et des conditions de mélange telles que la viscosité dynamique à 25 C de la suspension soit inférieure ou égale à 300 Pa.s, de préférence à 250 Pa.s et plus préférentiellement encore à 200 Pa.s. 8 - Procédé d'obtention d'une composition silicone vulcanisable par polyaddition caractérisé en ce qu'il consiste à mélanger les produits suivants - A - suspension telle que préparée selon le procédé tel que défini dans l'une quelconque des revendications 1 à 7, - B - un ou plusieurs POS (I) tel que défini dans la revendication 1, - C - un ou plusieurs POS (II) tel que défini dans la revendication 1, - D - éventuellement un ou plusieurs POS (III), tel que défini dans la revendication 1 utile(s) comme diluant(s), - E - un système catalytique comprenant un catalyseur, de préférence de nature platinique, et éventuellement un inhibiteur. 9 - Procédé selon la revendication 8, caractérisé - en ce que l'on produit la composition sous forme de système bicomposants Cl et C2 destinés à mettre mis en contact l'un à l'autre pour produire un élastomère réticulé par polyaddition entre les POS (I) et (II), - et en ce que l'on fait en sorte que l'une seulement des parties Cl ou C2 contienne du catalyseur D et éventuellement l'un ou l'autre des POS (I) et (II).